(57)【要約】【課題】微細な組織を有しかつ強靭なダイヤモンド多結晶体を提供する。【解決手段】ダイヤモンド多結晶体の製造方法は、高圧相炭素の粒子が互いに直接結合している高圧相炭素多結晶体を１３００℃以上で熱処理することにより熱処理炭素材を得る第１工程と、上記熱処理炭素材を１２ＧＰａ以上２５ＧＰａ以下かつ１２００℃以上２３００℃以下の条件で焼結することによりダイヤモンド多結晶体を得る第２工程と、を備える。【選択図】なし【特許請求の範囲】
【請求項１】
高圧相炭素の粒子が互いに直接結合している高圧相炭素多結晶体を１３００℃以上で熱処理することにより熱処理炭素材を得る第１工程と、
前記熱処理炭素材を１２ＧＰａ以上２５ＧＰａ以下かつ１２００℃以上２３００℃以下の条件で焼結することによりダイヤモンド多結晶体を得る第２工程と、を備える、ダイヤモンド多結晶体の製造方法。
【請求項２】
前記第１工程において２１００℃以下で熱処理する、請求項１に記載のダイヤモンド多結晶体の製造方法。
【請求項３】
前記高圧相炭素は、ダイヤモンドおよび六方晶ダイヤモンドの少なくとも１つからなる、請求項１または請求項２に記載のダイヤモンド多結晶体の製造方法。
【請求項４】
高圧相炭素の粒子が互いに直接結合している高圧相炭素多結晶体を１３００℃以上２１００℃以下で熱処理することにより熱処理炭素材を得る第１工程と、
前記熱処理炭素材を１２ＧＰａ以上２５ＧＰａ以下かつ１２００℃以上２３００℃以下の条件で焼結することによりダイヤモンド多結晶体を得る第２工程と、を備え、
前記高圧相炭素は、ダイヤモンドおよび六方晶ダイヤモンドの少なくとも１つからなる、ダイヤモンド多結晶体の製造方法。
【請求項５】
ダイヤモンドを含み、
前記ダイヤモンドは、１５ｎｍ以下の平均粒径を有し、
含有水素濃度が５００ｐｐｍａ以下であり、
２３℃±５℃における試験荷重４．９Ｎのヌープ硬度測定において、ヌープ圧痕の対角線の長い方の対角線の長さａと短い方の対角線の長さｂとの比ｂ／ａが０．０５以下である、ダイヤモンド多結晶体。
【請求項６】
前記ヌープ硬度測定において、ヌープ硬度が１００ＧＰａ以上１４０ＧＰａ以下である、請求項５に記載のダイヤモンド多結晶体。
【請求項７】
請求項５または請求項６に記載のダイヤモンド多結晶体を備えた切削工具。
【請求項８】
請求項５または請求項６に記載のダイヤモンド多結晶体を備えた耐摩工具。
【請求項９】
請求項５または請求項６に記載のダイヤモンド多結晶体を備えた研削工具。
【発明の詳細な説明】
【技術分野】
【０００１】
本発明は、ダイヤモンド多結晶体の製造方法、ダイヤモンド多結晶体、切削工具、耐摩工具および研削工具に関する。
【背景技術】
【０００２】
従来のダイヤモンド工具で使用されるダイヤモンド焼結体は、焼結助剤や結合材として、コバルト（Ｃｏ）などの金属や、炭化ケイ素（ＳｉＣ）などのセラミックスが用いられている。また、焼結助剤として炭酸塩を用いる方法が、たとえば特開平４−０７４７６６号公報（特許文献１）および特開平４−１１４９６６号公報（特許文献２）に示されている。これらは、ダイヤモンドの粉末を焼結助剤や結合材とともにダイヤモンドが熱力学的に安定な高温高圧条件下（通常、５〜８ＧＰａ、温度１３００〜２２００℃）で焼結することにより得られる。一方、天然に産出するダイヤモンド多結晶体（カーボナードやバラス）も知られ、一部掘削ビットとして使用されているが、材質のバラツキが大きく、また産出量も少ないため、工業的にはあまり使用されていない。
【０００３】
一方、グラファイト、無定形炭素などの非ダイヤモンド炭素を、超高圧高温下で、触媒および／または溶媒を用いずに直接にダイヤモンドに変換させると同時に焼結させる方法（直接変換焼結法）がある。たとえば、J.  Chem.  Phys.,  38  (1963)  631-643（非特許文献１）、Japan.  J.  Appl.  Phys.,  11  (1972)  578-590（非特許文献２）、および、Nature  259  (1976)  38（非特許文献３）は、グラファイトを出発物質として、１４〜１８ＧＰａ、３０００Ｋ以上の超高圧高温下でダイヤモンド多結晶体が得られることを示す。
【０００４】
さらに、硬度や強度を高める観点から、New  Diamond  and  Frontier  Carbon  Technology,  14  (2004)  313（非特許文献４）およびＳＥＩテニクカルレビュー１６５（２００４）６８（非特許文献５）は、高純度のグラファイトを原料とし、１２ＧＰａ以上、２２００℃以上の超高圧高温下で間接加熱による直接変換焼結法により、緻密で高純度なダイヤモンド多結晶体を得る方法を示す。
【先行技術文献】
【特許文献】
【０００５】
【特許文献１】特開平４−０７４７６６号公報
【特許文献２】特開平４−１１４９６６号公報
【非特許文献】
【０００６】
【非特許文献１】J.  Chem.  Phys.,  38  (1963)  631-643
【非特許文献２】Japan.  J.  Appl.  Phys.,  11  (1972)  578-590
【非特許文献３】Nature  259  (1976)  38
【非特許文献４】New  Diamond  and  Frontier  Carbon  Technology,  14  (2004)  313
【非特許文献５】ＳＥＩテニクカルレビュー１６５（２００４）６８
【発明の概要】
【発明が解決しようとする課題】
【０００７】
しかしながら、特許文献１および特許文献２に示すような焼結助剤を用いたダイヤモンド多結晶体は、用いた焼結助剤が多結晶体に含まれることから、焼結助剤がダイヤモンドの黒鉛化を促す触媒として作用するため、耐熱性に劣る。また、焼結助剤を用いたダイヤモンド多結晶体は、熱を加えると焼結助剤とダイヤモンドとの熱膨張差による微細クラックが入りやすく、機械的特性が低下する。
【０００８】
ダイヤモンド多結晶体の耐熱性を上げるために、ダイヤモンド粒子の粒界の金属を除去したものも知られており、この方法により耐熱温度は約１２００℃と向上するが、多結晶体が多孔質となるため強度がさらに低下する。また、結合材としてＳｉＣを用いたダイヤモンド多結晶体は、耐熱性に優れるが、ダイヤモンド粒子同士は結合が無いため、強度は低い。
【０００９】
また、非特許文献１、非特許文献２および非特許文献３におけるダイヤモンド多結晶体の製造においては、いずれもグラファイトなどの導電性のある非ダイヤモンド炭素に直接電流を流すことで加熱する直接通電加熱法を用いているため、かかる方法で得られたダイヤモンド多結晶体は、グラファイトなどの非ダイヤモンド炭素が残留しており、さらにダイヤモンドの結晶粒径が不均一であったため、硬度や強度が不十分であった。
【００１０】
また、非特許文献４および非特許文献５におけるダイヤモンド多結晶体の製造においては、超精密加工など小さい粒径のダイヤモンド多結晶体を得るために、焼結温度を低くすると、焼結性が低くなり多結晶体の強度が低くなった。また、ダイヤモンド粒子の粒径が小さくなると靭性が低くなり、工具が欠けやすくなった。
【００１１】
そこで、上記の問題を解決して、微細な組織を有しかつ強靭なダイヤモンド多結晶体を製造できるダイヤモンド多結晶体の製造方法、ダイヤモンド多結晶体、切削工具、耐摩工具および研削工具を提供することを目的とする。
【課題を解決するための手段】
【００１２】
本発明の一態様にかかるダイヤモンド多結晶体の製造方法は、高圧相炭素の粒子が互いに直接結合している高圧相炭素多結晶体を１３００℃以上で熱処理することにより熱処理炭素材を得る第１工程と、上記熱処理炭素材を１２ＧＰａ以上２５ＧＰａ以下かつ１２００℃以上２３００℃以下の条件で焼結することによりダイヤモンド多結晶体を得る第２工程と、を備える。
【００１３】
本発明の一態様にかかるダイヤモンド多結晶体は、ダイヤモンドを含み、ダイヤモンドは１５ｎｍ以下の平均粒径を有し、含有水素濃度が５００ｐｐｍａ以下であり、２３℃±５℃における試験荷重４．９Ｎのヌープ硬度測定において、ヌープ圧痕の対角線の長い方の対角線の長さａと短い方の対角線の長さｂとの比ｂ／ａが０．０５以下である。
【００１４】
本発明の一態様にかかる切削工具、耐摩工具および研削工具は、上記ダイヤモンド多結晶を備える。
【発明の効果】
【００１５】
上記によれば、微細な組織を有しかつ強靭なダイヤモンド多結晶体を製造できるダイヤモンド多結晶体の製造方法、ダイヤモンド多結晶体、切削工具、耐摩工具および研削工具を提供できる。
【図面の簡単な説明】
【００１６】
【図１】ヌープ圧痕を説明する説明図である。
【発明を実施するための形態】
【００１７】
[本発明の実施形態の説明]
最初に本発明の実施態様を列記して説明する。
【００１８】
［１］本発明の一態様にかかるダイヤモンド多結晶体の製造方法は、高圧相炭素の粒子が互いに直接結合している高圧相炭素多結晶体を１３００℃以上で熱処理することにより熱処理炭素材を得る第１工程と、上記熱処理炭素材を１２ＧＰａ以上２５ＧＰａ以下かつ１２００℃以上２３００℃以下の条件で焼結することによりダイヤモンド多結晶体を得る第２工程と、を備える。かかる構成により、微細な組織を有しかつ強靭なダイヤモンド多結晶体を製造できる。
【００１９】
［２］上記第１工程において、２１００℃以下で熱処理することができる。これにより、微細な組織を有しかつ強靭なダイヤモンド多結晶体を効率よく製造できる。
【００２０】
［３］上記高圧相炭素は、ダイヤモンドおよび六方晶ダイヤモンドの少なくとも１つからなることができる。これにより、微細な組織を有しかつ強靭なダイヤモンド多結晶体を効率よく製造できる。
【００２１】
［４］上記ダイヤモンド多結晶体の製造方法は、高圧相炭素の粒子が互いに直接結合している高圧相炭素多結晶体を１３００℃以上２１００℃以下で熱処理することにより熱処理炭素材を得る第１工程と、上記熱処理炭素材を１２ＧＰａ以上２５ＧＰａ以下かつ１２００℃以上２３００℃以下の条件で焼結することによりダイヤモンド多結晶体を得る第２工程と、を備え、上記高圧相炭素は、ダイヤモンドおよび六方晶ダイヤモンドの少なくとも１つからなることができる。これにより、微細な組織を有しかつ強靭なダイヤモンド多結晶体をさらに効率よく製造できる。
【００２２】
［５］本発明の一態様にかかるダイヤモンド多結晶体は、ダイヤモンドを含み、ダイヤモンドは１５ｎｍ以下の平均粒径を有し、含有水素濃度が５００ｐｐｍａ以下であり、２３℃±５℃における試験荷重４．９Ｎのヌープ硬度測定において、ヌープ圧痕の対角線の長い方の対角線の長さａと短い方の対角線の長さｂとの比ｂ／ａが０．０５以下である。かかる構成により、ダイヤモンド多結晶体は、微細な組織を有しかつ強靭となる。
【００２３】
［６］上記ヌープ硬度測定において、ヌープ硬度を１００ＧＰａ以上１４０ＧＰａ以下とすることができる。これにより、微細な組織を有しかつより強靭なダイヤモンド多結晶体が得られる。
【００２４】
［７］本発明の一態様にかかる切削工具は、上記ダイヤモンド多結晶体を備える。これにより、微細な組織を有しかつ強靭なダイヤモンド多結晶体を備えた切削工具が得られる。かかる切削工具は、各種材料の切削に有用である。
【００２５】
［８］本発明の一態様にかかる耐摩工具は、上記ダイヤモンド多結晶体を備える。これにより、微細な組織を有しかつ強靭なダイヤモンド多結晶体を備えた耐摩工具が得られる。かかる耐摩工具は、各種材料の加工に有用である。
【００２６】
［９］本発明の一態様にかかる研削工具は、上記ダイヤモンド多結晶体を備える。これにより、微細な組織を有しかつ強靭なダイヤモンド多結晶体を備えた研削工具が得られる。
【００２７】
[本発明の実施形態の詳細]
以下、本発明の実施形態（以下、「本実施形態」とも記す）についてさらに詳細に説明する。ここで、本明細書において化合物などを化学式で表す場合、原子比を特に限定しないときは従来公知のあらゆる原子比を含むものとし、必ずしも化学量論的範囲のもののみに限定されるものではない。本明細書において「粒径」は、特段の規定がなければ、平均粒径を意味する。
【００２８】
≪実施形態１：ダイヤモンド多結晶体の製造方法≫
本発明者らは、鋭意研究を重ねた結果、高圧相炭素の粒子が直接結合している高圧相炭素多結晶体を所定の温度で熱処理することにより熱処理炭素材を得て、この熱処理炭素材を出発物質としてダイヤモンドに変換しかつ焼結することにより、微細な組織を有しかつ強靭なダイヤモンド多結晶体が得られることを見出し、本発明を完成させた。
【００２９】
すなわち、本実施形態にかかるダイヤモンド多結晶体の製造方法は、高圧相炭素の粒子が互いに直接結合している高圧相炭素多結晶体を１３００℃以上で熱処理することにより熱処理炭素材を得る第１工程と、上記熱処理炭素材を１２ＧＰａ以上２５ＧＰａ以下かつ１２００℃以上２３００℃以下の条件で焼結することによりダイヤモンド多結晶体を得る第２工程と、を備える。かかる製造方法により得られるダイヤモンド多結晶体は、それを構成するダイヤモンドの粒径が微細となり、かつ強靭となる。
【００３０】
ここで、本明細書において、「高圧相炭素」とは、高圧下で熱力学的に安定または準安定な炭素をいう。具体的には、炭素について一般的に知られているＰ（圧力）−Ｔ（温度）相図において、グラファイト−ダイヤモンド平衡線よりも高圧側の領域であるダイヤモンド安定領域内で熱力学的に安定または準安定な炭素をいう。より具体的には、ダイヤモンド、六方晶ダイヤモンドおよび圧縮グラファイトをいう。
【００３１】
ダイヤモンドは、各炭素原子がｓｐ3混成軌道により互いに結合しており、炭素原子で形成される六員環がすべていす型配座をとり、立方晶系の結晶構造を有する。六方晶ダイヤモンドは、ロンズデーライトとも呼ばれ、各炭素原子がｓｐ3混成軌道により互いに結合しており、炭素原子で形成される六員環の一部がふね型配座および残部がいす型配座をとり、六方晶系の結晶構造を有する。圧縮グラファイトは、通常のグラファイト（上記熱処理をしていないグラファイトをいい、これは後述する常圧相炭素に含まれる。）と同様に各炭素原子がｓｐ2混成軌道により互いに結合して六方晶系の結晶構造を有するが、（００２）面の面間隔（ｄ値）が通常のグラファイトに比べて９８％以下と小さい、ｃ軸方向に圧縮された結晶構造を有する。
【００３２】
これに対して、後述する「常圧相炭素」とは、常圧下で熱力学的に安定または準安定な炭素をいう。具体的には、上述した炭素についてのＰ−Ｔ相図において、グラファイト−ダイヤモンド平衡線よりも低圧側の領域であるグラファイト安定領域内で安定な炭素をいう。より具体的には、グラファイト（上記の通常のグラファイト）、グラフェン、フラーレン、カーボンナノチューブ、グラッシーカーボン、アモルファス（非晶質）カーボンなどが含まれる。
【００３３】
＜第１工程＞
第１工程は、高圧相炭素（たとえば、ダイヤモンド、六方晶ダイヤモンドおよび圧縮グラファイトの少なくとも１つ）の粒子が互いに直接結合している高圧相炭素多結晶体を１３００℃以上で熱処理することにより熱処理炭素材を得る熱処理工程である。第１工程において、高圧相炭素多結晶体を１３００℃以上で熱処理することにより、高圧相炭素が常圧相炭素（以下、「熱処理後の常圧相炭素」ともいう。）に変換されて、熱処理炭素材（すなわち、上記熱処理後の常圧相炭素材）が得られる。
【００３４】
上記熱処理炭素は、上記熱処理により形成された常圧相炭素であり、通常の常圧相炭素（上記熱処理をしていない常圧相炭素をいう。以下同じ。）とは異なり、球状または頂点が丸みを帯びた多面体状の形状を有する。さらに、熱処理炭素は、上記の球状または多面体状の形状をとり、ダングリングボンドが実質的にないため、グラファイトおよび無定形炭素などの通常の常圧相炭素に比べて、窒素、酸素および水分などの大気成分が吸着しにくい。このため、熱処理炭素の粉末は、上記通常の常圧相炭素に比べて、品質管理が容易となる。これらのことから、微細な組織を有しかつ強靭なダイヤモンド多結晶体を効率的に製造することができる。特に、バルク体である高圧相炭素多結晶体を使用する場合は、高圧相炭素粉末を使用する場合に比べて、大気に触れる表面積が小さいため大気成分の吸着が少なく、ダイヤモンド多結晶体をより効率的に製造することができる。
【００３５】
第１工程において、高圧相炭素多結晶体は、高圧相炭素の粒子が互いに直接結合しており、バインダー、焼結助剤および触媒などを実質的に含んでいない。このため、純度の高い熱処理炭素材が得られる。また、高圧相炭素多結晶体は、高圧相炭素の粒子が互いに直接結合していれば足り、純度の高い熱処理炭素材が得られる限り、上記の常圧相炭素を含んでいてもよい。ここで、高圧相炭素多結晶体中の常圧相炭素の含有量は５体積％以下が好ましく、１体積％以下がより好ましい。また、不純物の少ないダイヤモンド多結晶体を得る観点から、高圧相炭素多結晶体の炭素以外の不純物の含有量は、水素が５００ｐｐｍａ以下、窒素が２００ｐｐｍａ以下、酸素が２０ｐｐｍａ以下が好ましい。
【００３６】
上記高圧相炭素多結晶体の形状は、大気に触れる表面積を小さくして、水素、窒素、酸素などの不純物の混入を抑制する観点から、単位体積に対する表面積が小さい球状、正多面体状、およびそれらに近い形状が好ましい。上記高圧相炭素多結晶体の大きさは、大気に触れる表面積を小さくして、水素、窒素、酸素などの不純物の混入を抑制する観点から、球状の場合直径が好ましくは１ｍｍ以上より好ましくは１ｃｍ以上であり、立方体の場合一辺が好ましくは１ｍｍ以上より好ましくは１ｃｍ以上である。
【００３７】
高圧相炭素多結晶体を構成する高圧相炭素の粒径は、特に制限はないが、製造上の理由により１０ｎｍ以上１００μｍ以下が好ましい。熱処理温度は、高圧相炭素多結晶体中の高圧相炭素の粒径により異なっており、粒径が小さい程熱処理温度が低くなるが、１３００℃より低い温度ではどの粒径の高圧相炭素も上記常圧相炭素に変換しない。熱処理炭素材を構成する熱処理炭素は、熱処理温度により球状または丸みを帯びた多面体状の形状をとる。２１００℃よりも高い温度で熱処理した熱処理炭素は、グラファイトの構造に近づき、粒成長するため、熱処理温度は２１００℃以下が好ましい。１３００℃以上２１００℃以下で熱処理された熱処理炭素の粒径は、熱処理前の高圧相炭素の粒径とほほ同じである。
【００３８】
また、熱処理する際の雰囲気は、真空中、アルゴン中など酸素が少ない雰囲気あるいは酸素がない雰囲気で行うのが好ましい。大気中など酸素が多い雰囲気下で熱処理を行うと、熱処理炭素に酸素が吸着する。このため、次の第２工程において、ダイヤモンドへの変換が阻害されるとともに、得られるダイヤモンド多結晶体の強度が低くなる。
【００３９】
第１工程における熱処理時間は、特に制限はないが、高圧相炭素から熱処理炭素への変換を促進する観点から、１分以上が好ましく、グラファイト化および粒子の成長を抑制する観点から、１２０分（２時間）以下が好ましい。
【００４０】
また、第１工程においては、高圧相炭素が完全になくなるまで熱処理することが好ましいが、熱処理炭素材には、高圧相炭素が一部残留していてもよい。熱処理炭素最中の高圧相炭素の許容残留量は、成形されるダイヤモンド多結晶体のダイヤモンドの粒径および熱処理炭素材の熱処理炭素の粒径によって異なり、粒径数十ｎｍ以下の微粒のダイヤモンド多結晶体を形成する場合には、粒径が１０ｎｍより大きく１００ｎｍ以下の熱処理炭素で構成される熱処理炭素材では５０体積％以下が好ましく、粒径が１００ｎｍより大きく５μｍ以下の熱処理炭素で構成される熱処理炭素材では３０体積％以下が好ましく、粒径が５μｍより大きい熱処理炭素で構成される熱処理炭素材では１０体積％以下が好ましい。
【００４１】
上記高圧相炭素は、ダイヤモンドおよび六方晶ダイヤモンドの少なくとも１つからなることが好ましい。高圧相炭素がダイヤモンドおよび六方晶ダイヤモンドのすくなくとも１つからなることにより、微細な組織を有しかつ強靭なダイヤモンド多結晶体を効率的に製造することができる。
【００４２】
ここで、高圧相炭素および熱処理炭素の同素体組成は、Ｘ線回折法により確認することができ、たとえばＸ線回折装置（商品名：「Ｘ’ｐｅｒｔ」、スペクトリス社製）を用いることができる。このときの該装置の条件はたとえば、以下のとおりとすればよい。
特性Ｘ線：  Ｃｕ−Ｋα（波長１．５４Å）
管電圧：  ４５ｋＶ
管電流：  ４０ｍＡ
フィルター：  多層ミラー
光学系：  集中法
Ｘ線回折法：  θ−２θ法。
【００４３】
高圧相炭素および熱処理炭素の不純物の含有量は、たとえば二次イオン質量分析（ＳＩＭＳ：Ｓｅｃｏｎｄａｒｙ  Ｉｏｎ  Ｍａｓｓ  Ｓｐｅｃｔｒｏｍｅｔｒｙ）により測定できる。ＳＩＭＳを用いて不純物の含有量を測定する場合、たとえば以下の条件で分析することができる。
測定装置：  商品名（品番）：「ＩＭＳ−７ｆ」、ＣＡＭＥＣＡ社製
一次イオン種：  セシウム（Ｃｓ+）
一次加速電圧：  １５ｋＶ
検出領域：  ３０（μｍφ）
測定精度：  ±４０％（２σ）。
【００４４】
高圧相炭素多結晶体中の高圧相炭素の粒径（平均粒径）および熱処理炭素材中の熱処理炭素の粒径（平均粒径）は、以下の走査型電子顕微鏡（ＳＥＭ）または透過型電子顕微鏡（ＴＥＭ）を用いた切断法により求めることができる。ＳＥＭは１０００倍〜５００００倍の倍率で観察するときに好適であり、ＴＥＭは５００００倍を超える倍率で観察するときに好適である。具体的には、まず、ＳＥＭまたはＴＥＭを用いて、高圧圧相炭素多結晶体および熱処理炭素材のそれぞれの任意に特定される断面を１０００倍〜３００００倍の倍率で観察し、ＳＥＭ画像またはＴＥＭ画像を得る。
【００４５】
次に、切断法により粒子の粒径を求める。具体的には、上記ＳＥＭ画像またはＴＥＭ画像に円を描き、その円の中心から８本の直線を放射状、かつ各直線間の交差角度がほぼ等しくなるように円の外周まで引く。このとき、上記の観察倍率および円の直径は、上記直線１本あたり炭素の粒子（結晶粒）が１０〜５０個程度載るように設定することが好ましい。
【００４６】
さらに、それぞれの直線毎に炭素の粒子の結晶粒界が横切る数を数え、直線の長さをその横切る数で除することにより平均切片長さを求める。続いて、その平均切片長さに１．１２８を乗じて得られる数値を平均粒径とする（かかる切断法は、ＡＳＴＭ規格の公称粒径を算出する方法に準じている）。
【００４７】
高圧相炭素および熱処理炭素の平均粒径は、上記ＳＥＭ画像またはＴＥＭ画像を３枚用い、各画像毎に上記方法で炭素の粒子の平均粒径を求め、その平均粒径の平均値によることが好ましい。熱処理炭素材中の熱処理炭素の結晶粒の形状は、上記ＳＥＭ画像またはＴＥＭ画像を用いることにより特定することができる。
【００４８】
＜第２工程＞
第２工程は、熱処理炭素材を１２ＧＰａ以上２５ＧＰａ以下かつ１２００℃以上２３００℃以下の条件で焼結することによりダイヤモンド多結晶体を得る焼結工程である。第２工程において、第１工程の熱処理がされた熱処理炭素材を１２ＧＰａ以上２５ＧＰａ以下かつ１２００℃以上２３００℃以下の条件で焼結をすることにより、熱処理炭素材中の熱処理炭素がダイヤモンドに変換されるとともに微細化して、ダイヤモンドの粒径が微細で微細な組織を有しかつ強靭なダイヤモンド多結晶体が得られる。
【００４９】
第２工程において、焼結圧力および焼結温度は、１２ＧＰａ以上２５ＧＰａ以下かつ１２００℃以上２３００℃以下である必要がある。焼結圧力が１２ＧＰａ未満であると、ダイヤモンド多結晶体に未変換の熱処理炭素が多く残留し、後述するダイヤモンド多結晶体の物性としてのヌープ圧痕の対角線の比ｂ／ａが０．０５以下であることを満たさなくなる傾向がある。焼結圧力の上限を限定する必要はないが、装置（超高圧高温発生装置）の技術的な理由により２５ＧＰａを上限とする。また、焼結温度が１２００℃未満であるとダイヤモンド多結晶体に未変換の熱処理炭素が多く残留し、後述するダイヤモンド多結晶体の物性としてのヌープ圧痕の対角線の比ｂ／ａが０．０５以下であることを満たさなくなる傾向がある。焼結温度が２３００℃を超えるとダイヤモンドの粒成長が進むため微細な組織が得られない傾向がある。
【００５０】
第２工程において、焼結時間は、１分以上２０分以下が好ましく、１０分以上２０分以下がより好ましい。焼結時間が１分未満であると焼結が不十分となる。焼結時間を２０分より長くしても焼結状態に差はなく経済的に不利となる。
【００５１】
第２工程は、第１工程により得られる上記熱処理炭素材中の熱処理炭素を、ダイヤモンドに変換し、かつ焼結する工程である。本工程では、焼結助剤および／または触媒を用いることなく、上記熱処理炭素を直接ダイヤモンドに変換する。通常、第２工程においてダイヤモンドへの変換は、焼結と同時に進む。
【００５２】
ダイヤモンド多結晶体において、その組織の微細性および強靭性を阻害しない範囲で、未変換の熱処理炭素および／または六方晶ダイヤモンドが含まれていてもよい。ダイヤモンド多結晶体の組織の微細性および強靭性を阻害しない観点から、ダイヤモンド多結晶体中の未変換の熱処理炭素の含有量は０．５体積％以下が好ましく、０．１体積％以下がより好ましい。ダイヤモンド多結晶体中の六方晶ダイヤモンドの含有量に制限はなく、六方晶ダイヤモンドの含有量の如何を問わず、ダイヤモンド多結晶体の組織の微細性および強靭性が維持される。
【００５３】
≪ダイヤモンド多結晶体≫
本実施形態にかかるダイヤモンド多結晶体は、ダイヤモンドを含み、ダイヤモンドは１５ｎｍ以下の平均粒径を有し、含有水素濃度が５００ｐｐｍａ以下であり、２３℃±５℃における試験荷重４．９Ｎのヌープ硬度測定において、ヌープ圧痕の対角線の長い方の対角線の長さａと短い方の対角線の長さｂとの比ｂ／ａが０．０５以下である。本実施形態のダイヤモンド多結晶体は、上記の構成により、微細な組織を有しかつ強靭となる。
【００５４】
本実施形態にかかるダイヤモンド多結晶体は、バインダー、焼結助剤および触媒などを実質的に含んでいない。このため、従来のダイヤモンド焼結体のバインダー、焼結助剤および触媒の少なくともいずれかを含むことによるデメリットを解消することができる。本実施形態にかかるダイヤモンド多結晶体は、焼結体である。しかしながら焼結体は、通常バインダーを含むことが意図される。このため、本明細書では、バインダーを含むものと明確に区別するため、焼結体という用語に代えて、「多結晶体」という用語を用いる。
【００５５】
また、ダイヤモンド多結晶体は、微細な組織および強靭さが阻害されない範囲において、上記常圧相炭素を含んでいてもよい。ダイヤモンド多結晶体の微細な組織および強靭さを阻害しない観点から、ダイヤモンド多結晶体中の常圧相炭素の含有量は、０．５体積％以下が好ましく、０．１体積％以下がより好ましい。
【００５６】
また、ダイヤモンド多結晶体は、微細な組織および強靭さが阻害されない範囲において、上記六方晶ダイヤモンドを含んでいてもよい。ダイヤモンド多結晶体中の六方晶ダイヤモンドの含有量に制限はなく、六方晶ダイヤモンドの含有量の如何を問わず、ダイヤモンド多結晶体の組織の微細性および強靭性が維持される。
【００５７】
ダイヤモンド多結晶体の組成および各組成の含有量は、Ｘ線回折法により確認することができ、たとえば、上述のＸ線回折装置（商品名：「Ｘ’ｐｅｒｔ」、スペクトリス社製）を用いて測定することができる。このときの該装置の条件はたとえば、以下のとおりとすればよい。
特性Ｘ線：  Ｃｕ−Ｋα（波長１．５４Å）
管電圧：  ４５ｋＶ
管電流：  ４０ｍＡ
フィルター：  多層ミラー
光学系：  集中法
Ｘ線回折法：  θ−２θ法。
【００５８】
本実施形態にかかるダイヤモンド多結晶体の製造方法は、特に制限はないが、ダイヤモンド多結晶体を効率よく製造する観点から、上述のダイヤモンド多結晶体の製造方法が好ましい。
【００５９】
＜ダイヤモンド＞
ダイヤモンドは、ダイヤモンド多結晶体の組織を微細にする観点から、１５ｎｍ以下の平均粒径を有する。かかる観点から、ダイヤモンドは、１０ｎｍ以下の平均粒径を有することが好ましい。また、ダイヤモンドの平均粒径は、小さくなればなるほど好ましいため、その下限を特定する必要はない。ただし、非晶質炭素と識別する観点から、ダイヤモンドの平均粒径の下限は１ｎｍとすることが好ましい。ダイヤモンド多結晶体は、ダイヤモンドを含むことにより、高硬度となり、かつ熱的安定性および化学的安定性にも優れる。さらに、ダイヤモンドが１５ｎｍ以下の小さい粒径を有することにより、ダイヤモンド多結晶体は、緻密な組織を有しかつ強靭となり、工具などに用いる場合に負荷の大きな用途および／または微細加工用途など広範囲にわたって適用することができる。
【００６０】
ダイヤモンドの粒径は、応力集中が無く高強度になるという観点から均一であることが好ましい。このため、ダイヤモンドのそれぞれの粒径は、偏差の小さい正規分布を示すことが好ましい。粒径の偏差が大きく、または粒径が不均一となる場合、そこに応力が集中してしまい強度が低くなる。なお、本願において、単にダイヤモンドの粒径という場合は、ダイヤモンド多結晶体を構成するダイヤモンドの結晶粒の粒径を示すものとする。
【００６１】
ダイヤモンドの粒径（平均粒径）は、ＳＥＭまたはＴＥＭを用いた切断法により求めることができる。具体的には、まず、ＳＥＭまたはＴＥＭを用いて、ダイヤモンド多結晶体の任意に特定される断面を１０００倍〜５００００倍（ＳＥＭの場合）または２０００００倍〜５０００００倍（ＴＥＭの場合）の倍率で観察し、ＳＥＭ画像またはＴＥＭ画像を得、上記ＳＥＭ画像またはＴＥＭ画像に円を描いた後は、上述の高圧相炭素および熱処理炭素の平均粒径の測定方法と同様にして、ダイヤモンドの平均粒径を求めることができる。ダイヤモンドの平均粒径についても、上記ＳＥＭ画像またはＴＥＭ画像を３枚用い、各画像毎に上記方法で平均粒径を求め、その平均粒径の平均値によることが好ましい。
【００６２】
＜含有水素濃度＞
本実施形態にかかるダイヤモンド多結晶体の含有水素濃度は、ダイヤモンドの粒界の強度の低下を抑制することによりダイヤモンド多結晶体の靱性の低下を抑制する観点から、５００ｐｐｍａ以下であり、２００ｐｐｍａ以下が好ましい。ダイヤモンドの含有水素濃度は、少ない程好ましいため、その下限を規定すべきではない。ただし、測定装置の検出限界の観点から、その下限は０．１ｐｐｍａとすることが好ましい。含有水素濃度が少ないダイヤモンドを含むことにより、本実施形態にかかるダイヤモンド多結晶体は、硬度および強度により優れる。これにより、ダイヤモンド多結晶体を工具などに用いる場合に、負荷の大きな用途、微細加工用途などのより広範囲にわたって適用することが可能となる。
【００６３】
ダイヤモンド多結晶体は、上述のとおり含有水素濃度が５００ｐｐｍ以下である必要があるが、ダイヤモンドを含む限り、微細な組織および強靭さが阻害されない範囲において、不純物を含んでいてもよい。不純物としては、たとえば上述の水素（Ｈ）をはじめ、窒素（Ｎ）、酸素（Ｏ）などを挙げることができる。水素以外の不純物の含有量は、それぞれの成分が１０００ｐｐｍａ未満（ｐａｒｔｓ  ｐｅｒ  ｍｉｌｌｉｏｎ  ａｔｏｍｉｃ）であって、かつこれらの合計で２０００ｐｐｍａ未満であることが好ましい。不純物の含有量の合計が２０００ｐｐｍａを超えるダイヤモンド多結晶体は、不純物に基づく空隙が多結晶体内に生じることにより、その強度が低下する。さらに、第２工程において得られるダイヤモンド多結晶体を大気中（すなわち、窒素、酸素および水分含有雰囲気下）に放置すると、不純物の含有量の合計が２０００ｐｐｍａを超える傾向がある。たとえば、大気中で相対湿度が６０％以上の環境下でダイヤモンド多結晶体を１日放置すると、不純物の含有量の合計が２０００ｐｐｍａを超える。
【００６４】
不純物の含有量は、たとえば二次イオン質量分析（ＳＩＭＳ：Ｓｅｃｏｎｄａｒｙ  Ｉｏｎ  Ｍａｓｓ  Ｓｐｅｃｔｒｏｍｅｔｒｙ）により測定できる。ＳＩＭＳを用いて不純物の含有量を測定する場合、たとえば以下の条件で分析することができる。
測定装置：  商品名（品番）：「ＩＭＳ−７ｆ」、ＣＡＭＥＣＡ社製
一次イオン種：  セシウム（Ｃｓ+）
一次加速電圧：  １５ｋＶ
検出領域：  ３０（μｍφ）
測定精度：  ±４０％（２σ）。
【００６５】
＜ヌープ硬度＞
本実施形態にかかるダイヤモンド多結晶体は、２３℃±５℃における試験荷重４．９Ｎのヌープ硬度測定において、ヌープ圧痕の対角線の長い方の対角線の長さａと短い方の対角線の長さｂとの比ｂ／ａが０．０５以下である。さらに、上記ヌープ硬度測定において、ヌープ硬度が１００ＧＰａ以上１４０ＧＰａ以下であることが好ましい。
【００６６】
ヌープ硬度測定は、たとえばＪＩＳ  Ｚ  ２２５１：２００９で規定され、工業材料の硬さを表す尺度の一つとして公知である。ヌープ硬度測定は、所定の温度および所定の荷重（試験荷重）でヌープ圧子を被測定材料へ押圧することにより、被測定材料の硬度を求めるものである。
【００６７】
ヌープ圧子とは、底面が菱型の四角柱の形状を有するダイヤモンド製の圧子をいう。底面の菱型は、対角線の長い方の対角線の長さａと短い方の対角線の長さｂとの比ｂ／ａが０．１４１と規定されている。ヌープ圧痕とは、上記温度および試験荷重でヌープ圧子を被測定材料へ押圧した直後に、該ヌープ圧子をリリースした箇所に残る痕跡をいう。
【００６８】
本実施形態にかかるダイヤモンド多結晶体は、ヌープ圧痕の上記比ｂ／ａ（０．０５以下）が本来のヌープ圧子の比ｂ／ａ（０．１４１）よりも小さくなることを特徴の一つとしている。これは被測定材料（すなわち本実施形態ではダイヤモンド多結晶体）が弾性的に振る舞い、圧痕が弾性的に元に戻ろうとする回復（弾性回復）が生じていることを意味する。
【００６９】
以下、ヌープ圧痕を概念的に示した図１を用いて、上記の現象を説明する。たとえば、被測定材料が全く弾性回復を示さない場合、ヌープ圧子の断面とヌープ圧痕とは等しい形状となり、図１中の「本来のヌープ圧痕」として破線で示した菱形となる。その一方で、本実施形態にかかるダイヤモンド多結晶体は、図１中の矢印の方向に弾性回復が生じやすいため、本実施形態のヌープ圧痕は、図１中の実線で示した菱型となる。すなわち、図１中の矢印の方向の戻りが大きくなれば、比ｂ／ａの値は小さくなり、この値が小さいほど弾性回復（弾性的性質）が大きいことを示している。
【００７０】
本実施形態にかかるダイヤモンド多結晶体は、ヌープ圧痕の比ｂ／ａが０．０５以下であるので、大きな弾性回復力を有する。弾性回復が大きければ靭性は高くなり、もって強靭となる。以上のように、本実施形態におけるヌープ圧痕の比ｂ／ａは、ダイヤモンド多結晶体の弾性回復の多寡を示す指標とすることができる。
【００７１】
本実施形態にかかるダイヤモンド多結晶体において、ヌープ圧痕の比ｂ／ａは、小さくなればなるほど弾性回復が大きくなることから好ましい。さらに、弾性回復が大きいと弾性的性質が大きくなり、超精密であることが要求される切削の場合に、刃先が弾性的に変形するため、鏡面の加工などで問題となる切削痕に起因する回折現象（所謂虹目模様）が発生しにくくなる点においても好ましい。このため、比ｂ／ａの下限を特定する必要はないが、弾性回復が大きくなり過ぎると、工具として使用した場合に、加工中の弾性変形が大きくなって加工性が悪化する傾向がある。かから観点から、比ｂ／ａの下限は０．０３０とすることが好ましい。本実施形態にかかるダイヤモンド多結晶体において、ヌープ圧痕の比ｂ／ａは、好ましくは０．０４以上０．０５以下である。
【００７２】
本実施形態にかかるダイヤモンド多結晶体において、ヌープ硬度は、工具としての性能を保持するために高硬度、高耐摩耗性および強靭性を有する観点から、１００ＧＰａ以上が好ましく、１２０ＧＰａ以上がより好ましい。また、ヌープ硬度は、測定技術上の観点から１４０ＧＰａ程度が上限であるため、１４０ＧＰａ以下がより好ましい。
【００７３】
≪切削工具、耐摩工具および研削工具≫
本実施形態にかかるダイヤモンド多結晶体は、ダイヤモンドの結晶粒の粒径が微細であり、かつ強靭となるため、切削工具、耐摩工具、研削工具などに用いることが好適である。すなわち、本実施形態にかかる切削工具、耐摩工具および研削工具は、それぞれ上記ダイヤモンド多結晶体を備えることが好ましい。
【００７４】
本実施形態にかかる切削工具、耐摩工具および研削工具はそれぞれ、その全体がダイヤモンド多結晶体で構成されていても良いし、その一部（たとえば切削工具の場合、刃先部分）のみがダイヤモンド多結晶体で構成されていてもよい。さらに、各工具の表面にコーティング膜が形成されていてもよい。
【００７５】
本実施形態にかかる切削工具としては、ドリル、エンドミル、ドリル用刃先交換型切削チップ、エンドミル用刃先交換型切削チップ、フライス加工用刃先交換型切削チップ、旋削加工用刃先交換型切削チップ、メタルソー、歯切工具、リーマ、タップ、切削バイトなどを挙げることができる。本実施形態に係る耐摩工具としては、ダイス、スクライバー、スクライビングホイール、ドレッサーなどを挙げることができる。本実施形態に係る研削工具としては、研削砥石などを挙げることができる。
【実施例】
【００７６】
以下、実施例を挙げて本発明をより詳細に説明するが、本発明はこれらに限定されるものではない。
【００７７】
≪実施例１〜９≫
１．熱処理炭素材の作製
実施例１〜９にかかるダイヤモンド多結晶体を製造するため、以下の方法により熱処理炭素材を作製した。まず、表１に示す種々の組成および平均粒径からなる高圧相炭素多結晶体を、表１に示す温度で真空中において１時間保持することにより熱処理した。これにより、表１において原料Ａ〜Ｅで示す熱処理炭素材を作製した（第１工程）。得られた熱処理炭素材中の熱処理炭素の形状および平均粒径を表１にまとめた。
【００７８】
２．ダイヤモンド多結晶体の作製
次いで、原料Ａ〜Ｅをそれぞれ高融点金属（材質：タンタル）からなるカプセルに入れ、超高圧高温発生装置を用いて表２に示す温度および圧力において２０分間保持することにより、原料Ａ〜Ｅをダイヤモンドに変換しかつ焼結させた（第２工程）。これにより、実施例１〜９のダイヤモンド多結晶体を得た。
【００７９】
【表１】
2018058745.tif 000002
【００８０】
【表２】
2018058745.tif 000003
【００８１】
≪比較例１〜２≫
比較例１および２のダイヤモンド多結晶体を以下の方法で作製した。すなわち、表２に示すように、原料Ａを上記カプセルに入れ、超高圧高温発生装置を用いて表２に示す温度および圧力において２０分間保持することにより、原料Ａをダイヤモンドに変換し、かつ焼結した。これにより、比較例１および２のダイヤモンド多結晶体を得た。
【００８２】
ここで上記実施例１〜９および比較例１〜２に用いた高圧相炭素多結晶体中の炭素同素体の組成は、上述した方法、すなわちＸ線回折装置を用いたＸ線回折法により特定した。また、上記実施例１〜９および比較例１〜２に用いた高圧相炭素の平均粒径、熱処理炭素の形状および平均粒径は、上述したＳＥＭまたはＴＥＭを用いた切断法により求めた。
【００８３】
≪比較例３≫
比較例３のダイヤモンド多結晶体を以下の方法で作製した。まず、実施例１〜９の熱処理炭素の粉末に代わる原料として、平均粒径５μｍの市販のグラファイト粉末（以下、表２に記載する場合を含めて「粗粒グラファアイト粉末」とも記す。）を準備した。
【００８４】
次いで、この粗粒グラファイト粉末を高融点金属からなるカプセルに入れ、超高圧高温発生装置を用いて表２に示す温度および圧力において２０分間保持することにより、粗粒グラファイト粉末をダイヤモンドに変換し、かつ焼結した。これにより、比較例３のダイヤモンド多結晶体を得た。
【００８５】
≪比較例４≫
比較例４のダイヤモンド多結晶体を以下の方法で作製した。まず、実施例１〜９の熱処理炭素の粉末に代わる原料として、平均粒径２０ｎｍの市販のカーボンナノチューブの粉末（以下、表２に記載する場合を含めて「カーボンナノチューブ」とも記す。）を準備した。
【００８６】
次いで、このカーボンナノチューブの粉末を高融点金属からなるカプセルに入れ、超高圧高温発生装置を用いて表２に示す温度および圧力において２０分間保持することにより、カーボンナノチューブの粉末をダイヤモンドに変換し、かつ焼結した。これにより、比較例４のダイヤモンド多結晶体を得た。
【００８７】
≪比較例５≫
比較例５のダイヤモンド焼結体を以下の方法で作製した。まず、実施例１〜９の熱処理炭素の粉末に代わる原料として、平均粒径２μｍのダイヤモンド粉末とＣｏ系の金属結合材粉末（以下、表２に記載する場合を含めて「ダイヤモンド粉末／金属結合材粉末」と記す。）を準備した。
【００８８】
次いで、このダイヤモンド粉末／金属結合材粉末を上記カプセルに入れ、超高圧高温発生装置を用いて表２に示す温度および圧力において２０分間保持することにより焼結した。これにより、比較例５のダイヤモンド焼結体を得た。
【００８９】
≪評価≫
上記の様にして得られた実施例１〜９および比較例１〜４のダイヤモンド多結晶体、比較例５のダイヤモンド焼結体の組成、ダイヤモンドの平均粒径、含有水素濃度、ヌープ硬度、ヌープ圧痕の比ｂ／ａを下記の手法で測定した。
【００９０】
＜組成＞
実施例１〜９および比較例１〜４のダイヤモンド多結晶体および比較例５のダイヤモンド焼結体に含まれるダイヤモンドおよびグラファイトの組成およびそれらの含有量（体積％）を、それぞれＸ線回折装置（商品名：「Ｘ’ｐｅｒｔ」、スペクトリス社製）により上述した条件により測定および同定した。すなわち、この装置のＸ線の線源はＣｕであり、波長１．５４ÅのＫα線であった。その結果を表２の「組成」の欄に示した。比較例５においては、ダイヤモンド焼結体に占める金属結合材の含有量（体積％）を考慮することなく、上記の各炭素同素体の組成を算出した。
【００９１】
さらに、実施例１〜９および比較例１〜４のダイヤモンド多結晶体に対し、それぞれ不純物の含有濃度を上述したＳＩＭＳを用いた方法により測定した。比較例５のダイヤモンド焼結体は焼結体内に金属結合材を含むため、ＳＩＭＳによる分析を行なわなかった。実施例１〜９および比較例１〜３のダイヤモンド多結晶体における含有水素濃度を表２の「含有水素濃度」の欄に示した。
【００９２】
＜粒径＞
実施例１〜９および比較例１〜４のダイヤモンド多結晶体および比較例５のダイヤモンド焼結体に含まれるダイヤモンドの平均粒径を、上述した多結晶体または焼結体の上述したＳＥＭまたはＴＥＭを用いた切断法により求めた。実施例１〜９、比較例２および４のダイヤモンド多結晶体においては、ＴＥＭの倍率を２０００００倍とした。その理由は、２０００００倍未満の倍率では、１視野内に現れる結晶粒の数が多すぎて正確な平均粒径が算出できないからである。また、２０００００倍を超える倍率では、円内の粒の数が少なすぎて、正確な平均粒径が算出できないからである。ただし、比較例１および３のダイヤモンド多結晶体においては、これらの粒径が大きいことから、ＳＥＭの倍率を５００００倍とした。比較例５のダイヤモンド焼結体においては、比較例１および３のダイヤモンド多結晶体に比べて、ダイヤモンドの粒径がさらに大きいことから、ＳＥＭの倍率を３０００倍とした。
【００９３】
さらに、各実施例および各比較例毎に、１つの試料に対して別々の箇所を撮影した３枚のＳＥＭ画像またはＴＥＭ画像を使用し、各ＳＥＭ画像またはＴＥＭ画像毎に上記の方法で平均粒径を求め、得られた３つの平均粒径の平均値を平均粒径とした。その結果を表２の「ダイヤモンドの平均粒径」の欄に示した。
【００９４】
＜ヌープ硬度およびヌープ圧痕の比ｂ／ａ＞
実施例１〜９および比較例１〜４のダイヤモンド多結晶体および比較例５のダイヤモンド焼結体について、ヌープ硬度とヌープ圧痕の比ｂ／ａを以下の条件で測定した。
【００９５】
すなわち、ヌープ圧子としてはマイクロヌープ圧子（対稜角が１７２．５°および１３０°、底面の菱形の対角線長比が１：７．１１）を使用し、２３℃±５℃において４．９Ｎの試験荷重で、ヌープ硬度の測定を５回行なった。５回測定した結果のうち、一番小さな値と大きな値を除いた３つの値の平均値を求め、各実施例および各比較例におけるヌープ硬度とした。その結果を表２の「ヌープ硬度」の欄に示した。
さらに、各測定毎にヌープ圧痕の対角線の長い方の対角線の長さａと短い方の対角線の長さｂとの比ｂ／ａをレーザー顕微鏡（商品名：「ｏｌｓ３０００」、オリンパス株式会社製）を用いて測定し、その平均値をヌープ圧痕の比ｂ／ａとした。その結果を表２の「比ｂ／ａ」の欄に示した。ヌープ圧痕についても５回測定した結果のうち、最も小さな値と最も大きな値を除いた３つの値の平均値により求めた。
【００９６】
表２に示すように、実施例１〜９におけるダイヤモンドの平均粒径は３〜１４ｎｍであった。このとき、実施例１〜９におけるヌープ硬度は９８〜１４０ＧＰａで、ヌープ圧痕の比ｂ／ａは０．０３２〜０．０５０であった。このことから実施例１〜９のダイヤモンド多結晶体は、微細な組織を有し、かつ強靭となることが分かった。特に、実施例１〜８におけるヌープ硬度は１００ＧＰａ以上であり、ダイヤモンドの平均粒径およびヌープ圧痕の比ｂ／ａの結果と併せて、より強靭となることが分かった。
【００９７】
これに対し、比較例１におけるダイヤモンドの平均粒径は５０ｎｍと実施例１〜９に比べて大きく、ヌープ圧痕の比ｂ／ａは０．０６０であり実施例１〜９に比べて弾性回復が小さかった。
【００９８】
比較例２は、ダイヤモンド多結晶体中に熱処理炭素であるグラファイトがダイヤモンドに変換されずに０．１体積％より多く含まれていた。また、比較例２におけるヌープ圧痕の比ｂ／ａは０．０９８であり実施例１〜９に比べて弾性回復が小さかった。
【００９９】
比較例３は、平均粒径５μｍの粗粒グラファイト粉末を原料としており、ダイヤモンド多結晶体中のダイヤモンドの平均粒径が７０ｎｍで実施例１〜９と比較して大きかった。比較例３においては、ヌープ圧痕の比ｂ／ａは０．０６５であり実施例１〜９に比べて弾性回復が小さかった。
【０１００】
比較例４は、平均粒径２０ｎｍのカーボンナノチューブを原料としており、ダイヤモンド多結晶体中のダイヤモンドの平均粒径が８ｎｍで実施例１〜９と同程度であった。比較例４においては、ヌープ圧痕の比ｂ／ａは０．０５５であり実施例１〜９に比べて弾性回復が小さかった。これはカーボンナノチューブが水素を含んだガスから生成されるため、製造上水素が多量に含まれており、今回用いた原料についてもＳＩＭＳ分析から水素を３０００ｐｐｍａ以上含有しており、そのためにダイヤモンドの粒界の強度が低くなったものと考えられた。
【０１０１】
比較例５は、ダイヤモンド粉末と結合材を原料としており、ヌープ圧痕の比ｂ／ａは０．１１１であり施例１〜９に比べて弾性回復が小さかった。
【０１０２】
≪切削性能≫
実施例１〜９および比較例１〜４のダイヤモンド多結晶体および比較例５のダイヤモンド焼結体を先端径０．５ｍｍのボールエンドミル工具の先端に取り付け、切削性能について評価を行なった。具体的には、被削材としてコバルト（Ｃｏ）を１２質量％含んだ超硬合金を準備し、回転数６００００ｒｐｍ、切削速度１２０ｍｍ／ｍｉｎ、切り込み量５μｍ、送り量５μｍの条件で、２４ｍの切削を行なった。切削終了時の工具の摩耗量を実施例１における摩耗量に対する各実施例または各比較例における摩耗量の相対比（以下、工具摩耗相対比）を表３に示した。工具摩耗相対比が小さいほど、そのダイヤモンド多結晶体およびダイヤモンド焼結体が強靭であると評価できる。
【０１０３】
【表３】
2018058745.tif 000004
【０１０４】
実施例１〜９についての工具摩耗相対比は１〜２であった。これに対し、比較例２と４については、それぞれ切削長１５ｍ、１０ｍの段階で大きな欠けが発生し、加工を中止した。また比較例１、３および５についての工具摩耗相対比は、それぞれ１１、１６、２２で、実施例１〜９に比べて大きく摩耗していた。このため、実施例１〜９のダイヤモンド多結晶体が比較例１〜４のダイヤモンド多結晶体および比較例５のダイヤモンド焼結体に比し、強靭であることが確認された。
【０１０５】
以上のように本発明の実施の形態および実施例について説明を行なったが、上述の各実施の形態および実施例の構成を適宜組み合わせたり、様々に変形することも当初から予定している。
【０１０６】
今回開示された実施の形態および実施例はすべての点で例示であって、制限的なものではないと考えられるべきである。本発明の範囲は上記した実施の形態および実施例ではなく特許請求の範囲によって示され、特許請求の範囲と均等の意味、および範囲内でのすべての変更が含まれることが意図される。
【図１】
2018058745.tif 000005